(57)【特許請求の範囲】
【請求項１】
ハロゲン化キナクリドンの製造方法であって、ハロゲン化剤として、トリクロロイソシアヌル酸、ジクロロイソシアヌル酸金属塩、トリブロモイソシアヌル酸およびジブロモイソシアヌル酸金属塩からなる群より選ばれる一種以上のＮ−ハロイミド化合物でキナクリドンをハロゲン化することを特徴とするハロゲン化キナクリドンの製造方法。
【請求項２】
ハロゲン化剤が、トリクロロイソシアヌル酸およびジクロロイソシアヌル酸ナトリウムからなる群より選ばれる一種以上のＮ−クロロイミド化合物である請求項１に記載の製造方法。
【請求項３】
溶媒として、強酸を用いる請求項１または２に記載の製造方法。
【請求項４】
溶媒が、硫酸、発煙硫酸、クロロスルホン酸およびポリリン酸からなる群より選ばれる一種以上の強酸である請求項３に記載の製造方法。
【請求項５】
溶媒が、９０重量％以上の濃度の硫酸である請求項３に記載の製造方法。
【請求項６】
キナクリドンが、下記式Ｉで示されるキナクリドン化合物である請求項１〜５のいずれか１項に記載の製造方法。
【化１】
0005454729.tif 000010
（式中、Ｒ1〜Ｒ4、Ｒ6、Ｒ8〜Ｒ11、Ｒ13は、それぞれ独立的に、水素原子、塩素原子、臭素原子、Ｃ１〜Ｃ４のアルキル基、Ｃ１〜Ｃ４のアルコキシル基、フタルイミドメチル基、−ＣＨ2ＮＨＣＯＣＨ2Ｃｌ、−ＳＯ2Ｃｌ、−ＳＯ3Ｍまたは−Ｘ１−Ｘ２−Ｎ（Ｘ３）2を表す。Ｍは、水素原子またはアルカリ金属を表す。Ｘ１は、−ＳＯ2ＮＨ−または−ＣＨ2ＮＨＣＯＣＨ2−を表す。Ｘ２は、Ｃ１〜Ｃ４のアルキレン基を表す。Ｘ３は、ヘテロ原子を有しても良いＣ１〜Ｃ４のアルキル基を表す。Ｘ３同士は、互いに連結して環を形成しても良い。ただし、Ｒ1〜Ｒ4、Ｒ6、Ｒ8〜Ｒ11、Ｒ13の少なくとも一つは、水素原子である。）
【発明の詳細な説明】
【技術分野】
【０００１】
本発明は、キナクリドンを特定のＮ−ハロイミド化合物でハロゲン化することによる、安全性および生産性に優れたハロゲン化キナクリドンの製造方法、ならびにそれを用いた着色組成物に関するものである。
【背景技術】
【０００２】
ハロゲン化キナクリドンは、キノ［２，３−ｂ］アクリジン−７，１４（５Ｈ，１２Ｈ）−ジオンを基本骨格とし、この水素原子の一部がハロゲン原子に置換された化合物の総称であって、その例としては、非特許文献１に示されているとおり、２，９−ジクロロキナクリドンおよび３，１０−ジクロロキナクリドンが、それぞれピグメントレッド２０２およびピグメントレッド２０９としてカラーインデックスインターナショナルのデータベースに登録されているほか、無置換キナクリドンと４，１１−ジクロロキナクリドンとの固溶体が、ピグメントレッド２０７として登録、開示されている。
【０００３】
さらに、ハロゲン化キナクリドンのその他の例として、特許文献１に示されているとおり、３，１０−ジクロロキナクリドンスルホン酸ナトリウムおよびフタルイミドメチル化３，１０−ジクロロキナクリドンが開示されており、インクジェットインキの顔料分散助剤として使用することが記載されている。
【０００４】
これらのハロゲン化キナクリドン以外では、キノ［２，３−ｂ］アクリジン−７，１４（５Ｈ，１２Ｈ）−ジオンそのものである無置換キナクリドンおよび２個のメチル基が置換した２，９−ジメチルキナクリドンが、それぞれピグメントバイオレット１９およびピグメントレッド１２２として知られている。また、特許文献２にはフタルイミドメチル基が置換したキナクリドンが、特許文献３にはスルホン酸基が置換したキナクリドンが、特許文献４には−ＳＯ2ＮＨ−（ＣＨ2）3−Ｎ（Ｃ2Ｈ5）2基が置換したキナクリドンが開示されている。
【０００５】
以上の全てのキナクリドンに共通するキノ［２，３−ｂ］アクリジン−７，１４（５Ｈ，１２Ｈ）−ジオンの基本骨格は、比較的に単純な化学構造であるため、キナクリドンを顔料として使用する場合、調整可能な色調の範囲が狭く、また、結晶性が良好なため微細な粒子を調製するのが難しいという本質的な課題があった。しかし、前述のピグメントレッド２０７のようにジクロロキナクリドンを主体とする２種類以上のキナクリドンを均質に混合した固溶体顔料が多数見出されることによって、色調の範囲が広がってきたと同時に、混合物であるために結晶性が低下して微細な顔料粒子に調製しやすくなり、カラートナー、インクジェットインキ、カラーフィルタレジストインキ等の極めて微細な顔料粒子が望まれる用途にも広く使用されるようになってきた。さらに、顔料分散助剤として使用されるキナクリドンにおいても、前述のとおり、ジクロロキナクリドンにフタルイミドメチル基またはスルホン酸基を導入したキナクリドン等の多種類のキナクリドンが見いだされてきた。
【０００６】
このように、ハロゲン原子が１個以上導入されたハロゲン化キナクリドンは、産業上ますます重要な化合物になってきているなかで、その製造に関する課題についても注目されるようになってきた。例えば、塩素化キナクリドンの製造に際して原料として使用するクロロアニリンは、発がん性の疑いがあるという安全性の課題があり、工業薬品としては比較的高価で入手が難しく、また、クロロアニリンを出発原料に用いて塩素化キナクリドンを製造する場合、アニリンを出発原料に用いて無置換キナクリドンを製造する場合と比較して、トータルの収率が低くなるといった生産性の課題がある。
【０００７】
さらに、工業的に製造されている塩素化キナクリドンは、実質的にジクロロキナクリドンおよびその固溶体のみであり、インキ、塗料、プラスチック、カラートナー、インクジェットインキおよびカラーフィルタレジストインキ等の着色組成物に使用する場合、調整可能な色調の範囲が未だに狭く、微細な粒子に調製することが困難であるという課題がある。
【先行技術文献】
【特許文献】
【０００８】
【特許文献１】特開２００５−２０６６３０号公報
【特許文献２】特開昭５５−１０８４６６号公報
【特許文献３】特公昭５０−４０１９号公報
【特許文献４】特開昭５６−１１８４６２号公報
【非特許文献】
【０００９】
【非特許文献１】Ｗｉｌｌｙ  Ｈｅｒｂｓｔら著、「Ｉｎｄｕｓｔｒｉａｌ  Ｏｒｇａｎｉｃ  Ｐｉｇｍｅｎｔｓ：  Ｐｒｏｄｕｃｔｉｏｎ，  Ｐｒｏｐｅｒｔｉｅｓ，  Ａｐｐｌｉｃａｔｉｏｎｓ」、Ｊｏｈｎ  Ｗｉｌｅｙ＆Ｓｏｎｓ（１９９３年）
【発明の概要】
【発明が解決しようとする課題】
【００１０】
上記のように、従来のハロゲン化キナクリドンの製造方法は、出発原料としてクロロアニリン等を使用するために、安全性と生産性に課題があり、また、着色組成物に用いる場合、調整可能な色調の範囲が狭く、微細な粒子に調製するのが困難という課題があった。
したがって、本発明の目的は、クロロアニリン等の発がん性の疑いがある原料を使用しない安全性と生産性に優れたハロゲン化キナクリドンの新規な製造方法を提供するものであり、また、広い範囲の色調を持ち、微細な粒子に調製されたハロゲン化キナクリドンとその着色組成物を提供することである。
【課題を解決するための手段】
【００１１】
本発明者らは、鋭意検討の結果、上記課題を解決するための手段を見出し、本発明を完成するに至った。
【００１２】
すなわち、本発明の実施態様は、ハロゲン化キナクリドンの製造方法であって、ハロゲン化剤として、トリクロロイソシアヌル酸、ジクロロイソシアヌル酸金属塩、トリブロモイソシアヌル酸およびジブロモイソシアヌル酸金属塩からなる群より選ばれる一種以上のＮ−ハロイミド化合物でキナクリドンをハロゲン化することを特徴とするハロゲン化キナクリドンの製造方法に関する。
また、本発明の実施態様は、ハロゲン化剤が、トリクロロイソシアヌル酸およびジクロロイソシアヌル酸ナトリウムからなる群より選ばれる一種以上のＮ−クロロイミド化合物である上記製造方法に関する。
【００１３】
また、本発明の実施態様は、溶媒として、強酸を用いる上記製造方法に関する。
【００１４】
また、本発明の実施態様は、溶媒が、硫酸、発煙硫酸、クロロスルホン酸およびポリリン酸からなる群より選ばれる一種以上の強酸である上記製造方法に関する。
また、本発明の実施態様は、溶媒が、９０重量％以上の濃度の硫酸である上記製造方法に関する。
【００１５】
また、本発明の実施態様は、キナクリドンが、下記式Ｉで示されるキナクリドン化合物である上記製造方法に関する。
【００１６】
【化１】
0005454729.tif 000002
【００１７】
（式中、Ｒ1〜Ｒ4、Ｒ6、Ｒ8〜Ｒ11、Ｒ13は、それぞれ独立的に、水素原子、塩素原子、臭素原子、Ｃ１〜Ｃ４のアルキル基、Ｃ１〜Ｃ４のアルコキシル基、フタルイミドメチル基、−ＣＨ2ＮＨＣＯＣＨ2Ｃｌ、−ＳＯ2Ｃｌ、−ＳＯ3Ｍまたは−Ｘ１−Ｘ２−Ｎ（Ｘ３）2を表す。Ｍは、水素原子またはアルカリ金属を表す。Ｘ１は、−ＳＯ2ＮＨ−または−ＣＨ2ＮＨＣＯＣＨ2−を表す。Ｘ２は、Ｃ１〜Ｃ４のアルキレン基を表す。Ｘ３は、ヘテロ原子を有しても良いＣ１〜Ｃ４のアルキル基を表す。Ｘ３同士は、互いに連結して環を形成しても良い。ただし、Ｒ1〜Ｒ4、Ｒ6、Ｒ8〜Ｒ11、Ｒ13の少なくとも一つは、水素原子である。）
【発明の効果】
【００２５】
本発明は、発がん性の疑いがあるクロロアニリン等の原料を使用しないために安全性に優れ、トータル収率が高く生産性に優れるハロゲン化キナクリドンの製造方法を提供することができた。また、この製造方法によって得られるハロゲン化キナクリドンは、広い範囲の色調を持ち、微細に分散できるため、カラートナー、インクジェットインキおよびカラーフィルタレジストインキ等の着色組成物に用いたときに、優れた鮮明性や高い着色力を示す印刷物や塗工物等の最終製品を提供することが可能となった。
【発明を実施するための形態】
【００２６】
以下、本発明を詳細に説明する。
＜ハロゲン化剤としてのＮ−ハロイミド化合物＞
本発明で使用されるハロゲン化剤は、トリクロロイソシアヌル酸、ジクロロイソシアヌル酸金属塩、トリブロモイソシアヌル酸およびジブロモイソシアヌル酸金属塩からなる群より選ばれる一種以上のＮ−ハロイミド化合物である。
【００２７】
これらのＮ−ハロイミド化合物を用いたハロゲン化反応の利点として、毒性の高い塩素ガスや臭素を使用せず、また、反応の際に有害なハロゲン化水素ガスを副生することが無いので、極めて安全性の高い製造方法であることが挙げられる。上記の内、塩素化反応に使用されるＮ−クロロイミド化合物は、水泳プール水の消毒剤等に広く使用されており、取り扱いやすく、安全性の高い化合物といえる。
【００２８】
上記金属塩は、特に限定されるものではないが、コストと入手の容易さの観点から、アルカリ金属塩が好ましく、ナトリウム塩またはカリウム塩がより好ましく、ナトリウム塩が特に好ましい。したがって、本発明で使用されるハロゲン化剤の好ましい態様として、トリクロロイソシアヌル酸、ジクロロイソシアヌル酸ナトリウム、トリブロモイソシアヌル酸およびジブロモイソシアヌル酸ナトリウムからなる群より選ばれる一種以上のＮ−ハロイミド化合物が挙げられる。また、ハロゲン化キナクリドンの内、塩素化キナクリドンが、産業界で広く用いられている重要な化合物であることから、塩素化剤として用いられる、トリクロロイソシアヌル酸およびジクロロイソシアヌル酸ナトリウムからなる群より選ばれる一種以上のＮ−クロロイミド化合物が好ましい態様として挙げられる。
【００２９】
Ｎ−ハロイミド化合物の使用量は、キナクリドンに対して、所望のハロゲン原子の置換数に応じた理論量の１〜２重量倍することが好ましいが、反応温度や触媒の添加等の反応条件を調節することで、理論量の１〜１．２重量倍に低減することができる。
【００３０】
＜溶媒＞
本発明の製造方法で使用される溶媒は、ハロゲン化反応を阻害せず、キナクリドン骨格の分解を引き起こす恐れがないものであれば、特に制限はないが、反応収率等の観点から、強酸を使用することが好ましい。強酸としては、硫酸、発煙硫酸、クロロスルホン酸、ポリリン酸等の無機酸、トリフルオロ酢酸、ジクロロ酢酸、メタンスルホン酸、エタンスルホン酸などの有機酸が挙げられ、これらは単独もしくは混合して使用することができる。コストや反応収率、製造工程上利点等の観点から無機酸が好ましく、硫酸、発煙硫酸、クロロスルホン酸、ポリリン酸およびこれらの混合物がより好ましい。硫酸は、含水率が多いとキナクリドン骨格の分解を引き起こす恐れがあるので、９０重量％以上の高濃度の硫酸が好ましい。
【００３１】
溶媒の量は、特に制限されるものではないが、強酸を使用する場合、キナクリドンに対して２〜５０重量倍を使用することが好ましく、キナクリドンの溶解性とハロゲン化するハロゲン原子の置換数ならびに工業的な経済性の観点から、３〜２０重量倍を使用することがより好ましい。
【００３２】
＜キナクリドン＞
本発明の製造方法の原料として使用するキナクリドンは、式Ｉで示されるキナクリドン化合物が好ましい。
【００３３】
【化１】
0005454729.tif 000003
【００３４】
（式中、Ｒ1〜Ｒ4、Ｒ6、Ｒ8〜Ｒ11、Ｒ13は、それぞれ独立的に、水素原子、塩素原子、臭素原子、Ｃ１〜Ｃ４のアルキル基、Ｃ１〜Ｃ４のアルコキシル基、フタルイミドメチル基、−ＣＨ2ＮＨＣＯＣＨ2Ｃｌ、−ＳＯ2Ｃｌ、−ＳＯ3Ｍまたは−Ｘ１−Ｘ２−Ｎ（Ｘ３）2を表す。Ｍは、水素原子またはアルカリ金属を表す。Ｘ１は、−ＳＯ2ＮＨ−または−ＣＨ2ＮＨＣＯＣＨ2−を表す。Ｘ２は、Ｃ１〜Ｃ４のアルキレン基を表す。Ｘ３は、ヘテロ原子を有しても良いＣ１〜Ｃ４のアルキル基を表す。Ｘ３同士は、互いに連結して環を形成しても良い。ただし、Ｒ1〜Ｒ4、Ｒ6、Ｒ8〜Ｒ11、Ｒ13の少なくとも一つは、水素原子である。）
【００３５】
ここで、Ｃ１〜Ｃ４のアルキル基としては、メチル基、エチル基、プロピル基、イソプロピル基、ブチル基、イソブチル基、ｓｅｃ−ブチル基、ｔｅｒｔ−ブチル基が挙げられる。Ｃ１〜Ｃ４のアルコキシル基としては、メトキシ基、エトキシ基、プロポキシ基、イソプロポキシ基、ブトキシ基、イソブトキシ基、ｓｅｃ−ブトキシ基、ｔｅｒｔ−ブトキシ基が挙げられる。Ｍは、水素原子またはアルカリ金属を表わし、アルカリ金属としては、リチウム、ナトリウム、カリウム等が挙げられる。Ｃ１〜Ｃ４のアルキレン基としては、メチレン基、エチレン基、エチリデン基、トリメチレン基、プロピレン基、イソプロピリデン基、テトラメチレン基、２−メチル−１，３−プロパンジイル基が挙げられる。また、フタルイミドメチル基とは、下記（式II）で表される基を意味する。
【００３６】
【化２】
0005454729.tif 000004
【００３７】
また、ヘテロ原子としては、窒素原子、酸素原子、硫黄原子が挙げられる。したがって、ヘテロ原子を有しても良いＣ１〜Ｃ４のアルキル基としては、上記のＣ１〜Ｃ４のアルキル基の他、ジメチルアミノメチル基、ジメチルアミノエチル基、メトキシメチル基、エトキシエチル基、メチルチオメチル基等が挙げられる。更に、Ｘ３同士は、互いに連結して環を形成しても良い。この場合、Ｘ３には窒素原子が結合しているので、式Ｉ中の−Ｎ（Ｘ３）2で表わされる部分は、環状アミノ基の構造となる。Ｘ３同士が互いに連結して環を形成する場合の環としては、ピロリジン環、ピペリジン環、ピペラジン環、モルホリン環、チアゾリジン環等が挙げられる。
したがって、式Ｉ中の−Ｎ（Ｘ３）2で表わされる部分としては、ピペリジノ基、モルホリノ基等が挙げられる。
【００３８】
式Ｉで示されるキナクリドン化合物の内、好ましい態様としては、Ｒ2、Ｒ3、Ｒ9、Ｒ10のいずれか一つまたは二つが水素原子以外の原子または置換基であり、それ以外のＲ1〜Ｒ4、Ｒ6、Ｒ8〜Ｒ11、Ｒ13が、全て水素原子である場合が挙げられる。ここで、Ｒ1、Ｒ2、Ｒ9、Ｒ10のいずれか二つが水素原子以外の原子または置換基である場合においては、Ｒ2およびＲ9、または、Ｒ3およびＲ10が水素原子以外の原子または置換基であり、それ以外のＲ1〜Ｒ4、Ｒ6、Ｒ8〜Ｒ11、Ｒ13が全て水素原子である場合が、より好ましい態様として挙げられる。特に、Ｒ2およびＲ9、または、Ｒ3およびＲ10が、塩素原子、臭素原子、Ｃ１〜Ｃ４のアルキル基、Ｃ１〜Ｃ４のアルコキシル基からなる群より選ばれる一種であり、それ以外のＲ1〜Ｒ4、Ｒ6、Ｒ8〜Ｒ11、Ｒ13が全て水素原子である場合は、特に好ましい一態様として挙げられる。また、Ｒ1〜Ｒ4、Ｒ6、Ｒ8〜Ｒ11、Ｒ13が全て水素原子である場合も、特に好ましい一態様である。
【００３９】
本発明のハロゲン化キナクリドンの製造方法では、式ＩのＲ1〜Ｒ4、Ｒ6、Ｒ8〜Ｒ11、Ｒ13の少なくとも一つの水素原子をハロゲン原子に置換することができ、反応収率が極めて高いので、式Ｉで示される種々のキナクリドンに適用できる。その中でも、最も多量に市場に流通している、Ｒ1〜Ｒ4、Ｒ6、Ｒ8〜Ｒ11、Ｒ13の全てが水素原子である無置換キナクリドンを原料に使用するのが、産業上のメリットが多く、好ましい。
【００４０】
＜ハロゲン化反応＞
本発明の製造方法は、従来の製造方法である発がん性の疑いのあるクロロアニリン等の原料を使用しないので、明らかに安全性が優れている。例えば、クロロアニリンは、ベンゼンの塩素ガスによる塩素化反応、ニトロ化反応および還元反応により得られるが、毒性の高い塩素ガスを使用すること、および多量に副生する塩化水素ガスの処理が必要であること等の危険性や製造工程上のデメリットが挙げられる。これに対して、本発明の製造方法では、有害なハロゲン化水素ガスの副生が無いので、安全性が高く、大規模な処理装置を必要としないというメリットが挙げられる。
【００４１】
本発明の製造方法は、従来の方法に比較して反応収率が高く、生産性に優れている。例えば、従来のクロロアニリンを出発原料に用いて塩素化キナクリドンを製造する方法では、その製造条件が反応収率に影響するが、本発明者らの知見によれば、標準的な製造条件での反応収率は約８０％である。これに対して、本発明の製造方法では、アニリンを出発原料に無置換キナクリドンを経由して塩素化キナクリドンを製造するという製造工程から収率を見積もると、反応収率は約９０％である。
【００４２】
本発明の製造方法でのハロゲン化の反応温度は、キナクリドン骨格の分解反応や、スルホン化反応やクロロスルホン化反応等の副反応を抑制できる温度が好ましく、キナクリドン、溶媒、Ｎ−ハロイミド化合物の種類、ならびに触媒の有無および所望のハロゲン原子の置換数に応じて、適宜、決めることができるが、概ね０〜１５０℃、好ましくは１０〜１００℃である。反応時間は、溶媒へのＮ−ハロイミド化合物の溶解速度にも影響されるため、Ｎ−ハロイミド化合物の粒子の大きさや、反応槽中での反応液の攪拌速度に応じて、適宜、決めることができるが、Ｎ−ハロイミド化合物の粒子が数ミリメートルで十分な攪拌が行われる場合、３０分間〜１０時間が好ましく、１時間〜５時間がより好ましい。
【００４３】
本発明の製造方法では、ハロゲン化反応の際に、反応率を向上させるために触媒を添加することができる。所望のハロゲン原子の置換数が多いとき、特に、３個以上のハロゲン原子を置換する場合、触媒を添加することで反応収率が向上する。触媒としては、硫黄、二塩化二硫黄等の硫黄化合物、ヨウ素、塩化ヨウ素、臭化ヨウ素等のヨウ素化合物、塩化第二鉄、塩化第二銅、塩化アルミニウム、塩化アンチモン等の金属塩化物等が挙げられる。
【００４４】
本発明により得られるハロゲン化キナクリドンは、ハロゲン原子の置換数が異なる複数のハロゲン化キナクリドンの混合物である。例えば、無置換キナクリドンをハロゲン原子の置換数が２個になるようにハロゲン化して得られた反応物をＴＯＦ−ＭＳ等によって質量分析すると、ハロゲン原子の置換数が１個、２個および３個のハロゲン化キナクリドンに相当する分子イオンピークが検出され、マススペクトラムのピーク強度から算出される含有比率は、約１：２：１（モル比）となる。塩素化キナクリドンを例に挙げると、本発明により得られる塩素化キナクリドンは、従来の製造方法により得られる塩素原子の平均置換数が同一の２個である２，９−ジクロロキナクリドンと比較して、色相は近似しているものの、鮮明性と着色力に優れる長所を有する。すなわち、２，９−ジクロロキナクリドンが単一成分であるのに対して、本発明により得られる塩素化キナクリドンは、塩素原子の置換数が１個、２個および３個のキナクリドン（約１：２：１（モル比））からなる３成分の混合物であるため、結晶性が低下し、微細な粒子に仕上がることで優れた色調を示すものと推察される。
【００４５】
また、本発明により得られるハロゲン化キナクリドンは、ハロゲン原子の置換数を変化させることで、幅広い色調に調整することができる。キナクリドンの水素原子がハロゲン原子に置換すると、可視吸収が長波長化するので、ハロゲン原子の置換数を増やしていくにしたがって深色になり、例えば、無置換キナクリドンに塩素原子を８個程度まで導入するとマルーン色になる。
【００４６】
従来のキナクリドンの製造方法に、本発明の製造方法を組み込むことで、生産性をさらに向上させることもできる。例えば、２，５−ジアニリノテレフタル酸をポリリン酸で閉環して無置換キナクリドンを合成した反応液をそのまま用いて、本発明によるハロゲン化反応を行うことで、無置換キナクリドンの単離操作が不要になり、また、ポリリン酸を溶媒にして閉環反応とハロゲン化反応の両方を行わせることができるので、優れた生産性を得ることができる。また、前述の分散助剤として開示されているジクロロキナクリドンスルホン酸ナトリウムは、ジクロロキナクリドンをスルホン化して得ているが、本発明の製造方法において、硫酸を溶媒に使用することで、塩素化反応とスルホン化反応の両方を同時に行わせることができるため、一工程で製造することが可能となる。
【００４７】
さらに、塩素化キナクリドンを含む固溶体顔料に対しても、本発明の製造方法は生産性が優れている。従来の固溶体顔料の製造方法では、例えば、無置換キナクリドンおよびジクロロキナクリドンを硫酸、または強塩基を含む有機溶剤で溶解して均一に混合した後に、貧溶媒および中和剤等を添加して析出、単離し、さらに必要に応じて、溶剤でスラリーとして加熱処理、または、無機塩および多価アルコール等を加えてソルトミリングする顔料化を行う。これに対して、本発明の製造方法において、例えば、硫酸を溶媒に使用して無置換キナクリドンを塩素化する際に、その一部分だけが塩素化されるようにＮ−クロロイミド化合物の添加量を調整することで、上記と同様の色調を持つ固溶体顔料を得ることができるため、塩素化反応と固溶体顔料の調製の両方を同時に行わせることが可能となる。
【００４８】
＜顔料化＞
本発明により得られるハロゲン化キナクリドンは、色材として利用価値の高い顔料形態に仕上げる顔料化工程（コンディショニングまたはフィニッシング工程とも称する）を加えることができる。すなわち、本発明に従い、強酸を溶媒としてキナクリドンをＮ−ハロイミド化合物でハロゲン化した後に、反応液から溶媒を留去、または反応液を多量の水で希釈してハロゲン化キナクリドンを析出させ、濾過してハロゲン化キナクリドンの含水ケーキまたは乾燥品として分離し、次いで、公知の顔料化工程、例えば、有機溶剤存在下の加熱処理、無機塩と多価アルコール等を加えたソルトミリング処理あるいは硫酸等に溶解させた後に多量の水で希釈するアシッドペースティング処理等を行うことが好ましい。とくに、アシッドペースティング処理による顔料化の方法は、本発明の製造方法と類似した方法であるので、ハロゲン化した後にハロゲン化キナクリドンを分離することなしに、続けてアシッドペースティング処理できるため、製造工程の簡略化が可能となり、本発明の優位性がさらに発揮される。また、顔料化工程の中または前後で、樹脂、活性剤、体質顔料および顔料分散剤等を添加し、顔料の利用価値を高めることもできる。ここで、顔料分散剤とは顔料骨格に酸性置換基または塩基性置換基等が導入された化合物、ならびに顔料と相互作用の大きい部分構造を分子内に有する高分子化合物等を指し、顔料分散能を持つ化合物の総称である。
【００４９】
＜着色組成物＞
以上述べた通り、本発明のハロゲン化キナクリドンの製造方法は、安全性と生産性が優れた方法であり、さらに、色材として使用する際に、色相の調製範囲が広く、高着色力で高鮮明な着色組成物が得られるため、印刷インキ、塗料、プラスチック、捺染剤、カラートナーおよびカラーフィルタレジストインキ等の着色組成物に好適に使用することができ、とくに、微細な顔料粒子が望まれる、カラートナー、インクジェットインキおよびカラーフィルタレジストインキに好適に使用することができる。
【００５０】
着色組成物は、本発明の製造方法で得られるハロゲン化キナクリドンおよびビヒクル成分を混合し、ボールミル、ビーズミル、ロールミルまたは高速度衝撃ミル等の分散機器でハロゲン化キナクリドンを分散し、必要に応じて、種々の添加剤、例えば、分散剤、色調調整材料および物性調整材料等を混合したものである。着色組成物中でのハロゲン化キナクリドンの含有量は、０．１重量％〜８０重量％の範囲が好ましい。また、着色組成物中でのビヒクル成分の含有量は、２０重量％〜９９．９重量％の範囲が好ましい。
【００５１】
着色組成物に用いられるビヒクル成分は、オフセットインキ用ビヒクル、グラビアインキ用ビヒクル、塗料用ビヒクル、プラスチック用樹脂、捺染用ビヒクル、トナー用樹脂、インクジェットインキ用ビヒクルおよびカラーフィルタレジストインキ用ビヒクル等が挙げられる。
【００５２】
オフセットインキ用ビヒクルは、例えば、ロジン変成フェノール樹脂、石油樹脂、アルキッド樹脂またはこれら乾性油変成樹脂等の樹脂と、必要に応じて、アマニ油、桐油、大豆油等の植物油と、ｎ−パラフィン、イソパラフィン、アロマテック、ナフテン、α−オレフィン等の溶剤から成るものであって、それらの混合割合は、ビヒクル成分の合計重量を基準（１００重量％）として、樹脂：植物油：溶剤＝１０〜５０重量％：０〜３０重量％：２０〜６０重量％の範囲が好ましい。オフセットインキには、必要に応じて、インキ溶剤、ドライヤー、レベリング改良剤、増粘剤等の公知の添加剤を適宜配合することができる。
【００５３】
グラビアインキ用ビヒクルは、樹脂と溶剤から成るものであって、それらの混合割合は、ビヒクル成分の合計重量を基準（１００重量％）として、樹脂：溶剤＝５〜４０重量％：６０〜９５重量％の範囲が好ましい。樹脂としては、例えば、ガムロジン、ウッドロジン、トール油ロジン、ライムロジン、ロジンエステル、マレイン酸樹脂、ギルソナイト、ダンマル、セラック、ポリアミド樹脂、ビニル樹脂、ニトロセルロース、環化ゴム、塩化ゴム、エチルセルロース、酢酸セルロース、エチレン−酢酸ビニル共重合体樹脂、ウレタン樹脂、ポリエステル樹脂、アルキッド樹脂等が挙げられる。溶剤としては、例えば、ｎ−ヘキサン、トルエン、メタノール、エタノール、アセトン、酢酸エチル、乳酸エチル、エチレングリコールモノエチルエーテル、エチレングリコールモノメチルエーテル、エチレングリコールモノブチルエーテル、イソプロピルアルコール、クロルベンゾール、エチルエーテル、メチルエチルケトン、アセト酢酸エチル等が挙げられる。グラビアインキには、必要に応じて、例えば硫酸バリウム、炭酸バリウム、炭酸カルシウム、石膏、アルミナホワイト、クレー、シリカ、シリカホワイト、タルク、珪酸カルシウム、沈降性炭酸マグネシウム等の体質顔料の他、補助剤として、顔料分散剤、可塑剤、紫外線防止剤、酸化防止剤、帯電防止剤等の公知の添加剤を適宜配合することができる。
【００５４】
塗料用ビヒクルは、樹脂と溶剤から成るものであって、それらの混合割合は、ビヒクル成分の合計重量を基準（１００重量％）として、樹脂：溶剤＝５〜４５重量％：５５〜９５重量％の範囲が好ましい。樹脂としては、例えば、ニトロセルロース、アミノアルキド樹脂、アクリル樹脂、アミノアクリル樹脂、ウレタン樹脂、ポリビニルアセタール樹脂、エポキシ樹脂、ポリエステル樹脂、塩化ビニル樹脂、フッ化ビニリデン樹脂、フッ化ビニル樹脂、ポリエーテルスルホン樹脂等が挙げられる。溶剤としては、脂肪族炭化水素系、芳香族炭化水素系、ハロゲン化炭化水素系、アルコール系、ケトン系、エステル系、エーテル系、エーテル・アルコール系、エーテル・エステル系の有機溶剤、水等が挙げられる。塗料には、必要に応じて、顔料分散剤、レベリング改良剤、増粘剤、硬化剤等の公知の添加剤を適宜配合することができる。
【００５５】
プラスチック用樹脂は、ポリプロピレン、ポリエチレン、エチレン・プロピレン共重合体、αオレフィンとアクリル酸またはマレイン酸との共重合体、エチレン・酢酸ビニル共重合体、エチレンとアクリル酸または無水マレイン酸との共重合体等のポリオレフィン系樹脂、ポリ塩化ビニル、ポリ酢酸ビニル等のビニル樹脂、ホルマル樹脂やブチラール樹脂等のアセタール樹脂、ポリアクリロニトリルやメタクリル樹脂等のアクリル樹脂、ポリスチレンやアクリロニトリル・ブタジエン・スチレン共重合体等のスチロール樹脂、ポリエチレンテレフタレートやポリカーボネート等のポリエステル樹脂、６−ナイロン等のナイロン、不飽和ポリエステル樹脂、エポキシ樹脂、尿素樹脂、メラミン樹脂、セルロース樹脂等がある。プラスチックには、必要に応じて、可塑剤、紫外線防止剤、酸化防止剤等の公知の添加剤を適宜配合することができる。
【００５６】
捺染用ビヒクルは、顔料を非イオン界面活性剤水溶液、アニオン界面活性剤水溶液等で高濃度に分散して得た顔料分散体に混合するレジューサー、固着剤等であって、樹脂と溶剤から成るものであり、それらの混合割合は、ビヒクル成分の合計重量を基準（１００重量％）として、樹脂：溶剤＝１〜２０重量％：８０〜９９重量％の範囲が好ましい。樹脂としては、アクリル樹脂、アミノアクリル樹脂、ウレタン樹脂等が挙げられる。溶剤としては、脂肪族炭化水素系、芳香族炭化水素系、アルコール系、ケトン系、エステル系、エーテル系、エーテル・アルコール系、エーテル・エステル系の有機溶剤、水等が挙げられる。捺染剤には、必要に応じて、顔料分散剤、消泡剤、増粘剤、界面活性剤等の公知の添加剤を適宜配合することができる。
【００５７】
トナー用樹脂は、ポリスチレン、スチレン−アクリル共重合体、塩化樹脂、スチレン−酢酸ビニル共重合体、ロジン変性マレイン酸樹脂、フェノール樹脂、エポキシ樹脂、ポリエステル樹脂、低分子ポリエチレン、低分子ポリプロピレン、アイオノマー樹脂、ポリウレタン樹脂、シリコーン樹脂、ロジンエステル、ロジン等がある。カラートナーには、必要に応じて、顔料分散剤、荷電制御剤、離型剤等の公知の添加剤を適宜配合することができる。
【００５８】
インクジェットインキ用ビヒクルは、樹脂と溶剤から成るものであって、それらの混合割合は、ビヒクル成分の合計重量を基準（１００重量％）として、樹脂：溶剤＝１〜１０重量％：９０〜９９重量％の範囲が好ましい。樹脂としては、アクリル、スチレン−アクリル、ポリエステル、ポリアミド、ポリウレタン、フッ素樹脂等の水に溶解する樹脂および水に分散性のエマルションないしコロイダルディスパージョン樹脂が挙げられる。これらの樹脂には、必要に応じアンモニア、アミン、無機アルカリ等の中和剤が加えられる。また、溶剤としては、例えば、水、エチレングリコール、ポリエチレングリコール、エチレングリコールモノメチルエーテル、置換ピロリドン等が挙げられる。また、インクジェットインキの乾燥性を速める目的で、メタノール、エタノール、イソプロピルアルコール等のアルコール類も使用できる。さらに、インクジェットインキには、必要に応じて、防腐剤、浸透剤、キレート剤や、顔料の分散安定性を向上させるためにアニオン、非イオン、カチオン、両性イオン活性剤等の公知の添加剤を適宜配合することができる。なお、インクジェットインキは、カラーフィルタの製造に用いることもできる。
【００５９】
カラーフィルタレジストインキ用ビヒクルは、熱可塑性樹脂、熱硬化性樹脂または活性エネルギー線硬化性樹脂と、モノマー及び／又はオリゴマー、溶剤とから成るものであり、それらの混合割合は、ビヒクル成分の合計重量を基準（１００重量％）として、樹脂：モノマー及び／又はオリゴマー：溶剤＝４〜１５重量％：２〜８重量％：７７〜９４重量％の範囲が好ましい。熱可塑性樹脂としては、例えば、ブチラール樹脂、スチレン−マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。活性エネルギー線硬化性樹脂としては、水酸基、カルボキシル基、アミノ基等の反応性の置換基を有する線状高分子にイソシアネート基、アルデヒド基、エポキシ基等を介して、（メタ）アクリル化合物、桂皮酸等の光架橋性基を導入した樹脂が挙げられる。
【００６０】
モノマー及びオリゴマーとしては、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１, ６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられる。これらは、単独でまたは２種類以上混合して用いることができる。
【００６１】
溶剤としては、シクロヘキサノン、エチルセロソルブアセテート、ジエチレングリコールジメチルエーテル、エチルベンゼン、エチレングリコールジエチルエーテル、キシレン、メチルエチルケトン、酢酸エチルなどの脂肪族炭化水素系、芳香族炭化水素系、ハロゲン化炭化水素系、アルコール系、ケトン系、エステル系、エーテル系、エーテル・アルコール系、エーテル・エステル系の有機溶剤が挙げられる。
カラーフィルタレジストインキには、必要に応じて、顔料分散剤、光重合開始剤、増感剤等の公知の添加剤を適宜配合することができる。
【実施例】
【００６２】
以下に、本発明を実施例に基づいて説明するが、本発明はこれによって限定されるものではない。実施例中、「部」および「％」は、それぞれ、「重量部」および「重量％」を表す。
なお、化合物の同定は、ブルカー・ダルトニクス社製飛行時間型質量分析装置ａｕｔｏｆｌｅｘIII（ＴＯＦ−ＭＳ）を用いて得られたマススペクトラムの分子イオンピークと、計算によって得られる質量数との一致、さらに、パーキン・エルマー社製２４００ＣＨＮ元素分析装置を用いて得られる炭素、水素および窒素の比率と、理論値との一致をもって行った。また、ハロゲン原子の量については、化合物を酸素燃焼フラスコ法にて燃焼させ、水に吸収させた液体をイオンクロマトグラフィーにより含有量を定量してハロゲン置換数に変換した。
また、得られたハロゲン化キナクリドン中の各成分（ハロゲン化化合物）の含有率（モル比）は、ＴＯＦ−ＭＳの測定により得られたマススペクトラムの各成分の信号強度（ピーク）の比を、各成分のモル比とした。
【００６３】
顔料粒子の平均粒径は以下の方法により測定、算出した。顔料の粉末にプロピレングリコールモノメチルエーテルアセテートを加え、樹脂型分散剤としてＤｉｓｐｅｒｂｙｋ−１６１（ビックケミー社製）を少量添加し、超音波洗浄機の水浴中で１分間分散処理して測定用試料を調整した。この試料を透過型電子顕微鏡（ＴＥＭ）により、２００個以上の顔料の一次粒子が観察出来る写真を５〜１０万倍で６葉（６視野分）撮影し、任意に１０００個の一次粒子の大きさ（粒子の短軸径と長軸径）を１ｎｍ単位で計測し、その平均値を顔料粒子の平均粒径とした。
【００６４】
［実施例１〜１３］
まず、キナクリドンの単純なハロゲン化反応によるハロゲン化キナクリドンの製造例を示す。
表１に記載の溶媒にキナクリドン、Ｎ−ハロイミド化合物および触媒を加え、表１記載の反応条件でハロゲン化反応を行った。次いで、水６００部に攪拌しながら反応液を注ぎ入れ、７０℃に加熱して、濾過、温水洗浄、１％水酸化ナトリウム水溶液洗浄、温水洗浄、乾燥してハロゲン化キナクリドンを得た。実施例１０および１１については、反応物が３級アミノ基を有するため硫酸イオンと相互作用し、水６００部を加えた反応液（スラリー）の濾過性が極めて不良であったため、このスラリーに水酸化ナトリウムを加えて弱アルカリ性にした後に濾過、温水洗浄、乾燥してハロゲン化キナクリドンを得た。
【００６５】
ハロゲン原子の置換基数が４個までは、ほぼ定量的にハロゲン化反応が進行し、使用したＮ−ハロイミド化合物のほとんどが消費され、収量から算出した収率は９９％と極めて良好であった。また、種々のＮ−ハロイミド化合物は全て粒状の白色固体で、取り扱いは容易であり、ハロゲン化反応中のガスの発生もほとんど認められず、一連の操作は極めて容易であった。
【００６６】
なお、表１中において、無置換キナクリドンはＢＡＳＦ社製シンカシャレッドＹ、ジメチルキナクリドンはクラリアント社製ホスタパームピンクＥ、ジクロロキナクリドンはＢＡＳＦ社製シンカシャマゼンタＲＴを使用した。ジメトキシキナクリドンおよびジブロモキナクリドンは米国特許２８２１５２９号公報記載の製造方法により合成して使用した。フタルイミドメチル化キナクリドンは特開昭５５−１０８４６６号公報記載の製造方法で得た置換基数が１．４個の合成物を使用した。ジエチルアミノプロピルアミノスルホニルキナクリドンは特開昭５６−１１８４６２号公報記載の製造方法で得た置換基数が１．５個の合成物を使用した。ジエチルアミノエチルアミノメチルカルボニルアミノメチルキナクリドンは特開昭５１−１８７３６号公報記載の製造方法で得た置換基数が１．０個の合成物を使用した。
【００６７】
【表１】
0005454729.tif 000005
【００６８】
【表２】
0005454729.tif 000006
【００６９】
【表３】
0005454729.tif 000007
【００７０】
［実施例１４］
−ＳＯ3Ｈ基が置換したキナクリドンの塩素化反応による塩素化キナクリドンの製造例を示す。本例では、スルホン化反応と塩素化反応を連続して行う、ジクロロキナクリドンスルホン酸の製造例を示す。
９８％硫酸１００部と３０％発煙硫酸５０部の混合液に無置換キナクリドン１０部を加え、６０℃で２時間攪拌してスルホン化反応を行った。次いで、２５℃に温度を下げてトリクロロイソシアヌル酸５部を加え、同温度で３時間攪拌した。水６００部に攪拌しながら反応液を注ぎ入れ、濾過、水洗浄して得た水ペーストを水５００部に加えてスラリーとした。２５％水酸化ナトリウム水溶液を加えてｐＨ１１に調整して、濾過、水洗浄、乾燥して塩素化キナクリドン１６．１部を得た（収率９８％）。
この塩素化キナクリドンは、塩素原子の置換数が２．０個、−ＳＯ3Ｎａ基の置換数が１．３個で、特開２００５−２０６６３０号公報に開示されている、ジクロロキナクリドンスルホン酸と同一組成の化合物であった。
【００７１】
［実施例１５］
−ＳＯ2Ｃｌ基が置換したキナクリドンの塩素化反応による塩素化キナクリドンの製造例を示す。本例では、クロロスルホン化反応と塩素化反応を連続して行って、ジクロロキナクリドンスルホニルクロリドを製造し、次いで、アミノ化反応を行う製造例を示す。
クロロスルホン酸１５０部に、無置換キナクリドン１０部を加え、４０℃で２時間攪拌してクロロスルホン化反応を行った。次いで、２５℃に温度を下げてトリクロロイソシアヌル酸５部を加え、同温度で３時間攪拌した。さらに、塩化チオニル６部を加え、同温度で１時間攪拌した。氷水１０００部に反応液を注ぎ入れ、濾過、水洗浄して得た水ペーストを水５００部に加えてスラリーとした。ジエチルアミノプロピルアミン１３部を加え、６０℃で５時間攪拌して、濾過、水洗浄、乾燥して塩素化キナクリドン２０．６部を得た（収率９８％）。この塩素化キナクリドンは、塩素原子の置換数が２．０個、ジエチルアミノプロピルアミノスルホニル基（−ＳＯ2ＮＨ（ＣＨ2）3Ｎ（Ｃ2Ｈ5）2）が１．５個で、実施例１０と同一組成の化合物であった。
【００７２】
［実施例１６］
−ＣＨ2ＮＨＣＯＣＨ2Ｃｌが置換したキナクリドンの塩素化反応による塩素化キナクリドンの製造例を示す。本例では、クロロアセトアミドメチル化反応と塩素化反応を連続して行って、ジクロロ（クロロアセトアミドメチル）キナクリドンを製造し、次いで、アミノ化反応を行う製造例を示す。
９８％硫酸１５０部に、無置換キナクリドン１０部、クロロアセトアミド４．５部およびパラホルムアルデヒド１．５部を加え、２０℃で４時間攪拌してクロロアセトアミドメチル化反応を行った。次いで、トリクロロイソシアヌル酸５部を加え、同温度で３時間攪拌した。氷水１０００部に反応液を注ぎ入れ、濾過、水洗浄して得た水ペーストを水５００部に加えてスラリーとした。ジエチルアミノエチルアミン８部を加え、６０℃で５時間攪拌して、濾過、水洗浄、乾燥して塩素化キナクリドン１７．８部を得た（収率９８％）。この塩素化キナクリドンは、塩素原子の置換数が２．０個、ジエチルアミノエチルアミノメチルカルボニルアミノメチル基（−ＣＨ2ＣＯＣＨ2ＮＨＣ2Ｈ4Ｎ（Ｃ2Ｈ5）2）が１．０個で、実施例１１と同一組成の化合物であった。
【００７３】
［実施例１７］
キナクリドンの製造工程に、本発明の製造方法を組み入れた製造例を示す。本例では、閉環反応と塩素化反応を連続して行う、ジクロロキナクリドンの製造例を示す。
常法にしたがい、ポリリン酸１５０部に２，５−ジアニリノテレフタル酸１０部を加えて、１２５℃で３時間攪拌して閉環し、無置換キナクリドンのポリリン酸溶液を得た。次いで、５０℃に温度を下げてトリクロロイソシアヌル酸４．５部を加え、同温度で２時間攪拌した。反応液を５０℃の水６００部に注ぎ入れ、濾過、温水洗浄、１％水酸化ナトリウム水溶液洗浄、温水洗浄、乾燥して塩素化キナクリドン１１．５部を得た（収率９６％）。この塩素化キナクリドンは、塩素原子の置換数が２．０個で、実施例１と同一組成の化合物であった。
【００７４】
［実施例１８］
次に、本発明の製造方法による塩素化キナクリドンを溶剤で処理して顔料に仕上げた製造例を示す。
Ｎ，Ｎ−ジメチルホルムアミド２０００部に、前記実施例１で得られた塩素化キナクリドン１００部を加え、１２０〜１４０℃で３時間攪拌して、濾過、水洗浄、乾燥して顔料に仕上げた塩素化キナクリドンを得た。
この顔料に仕上げた塩素化キナクリドンを電子顕微鏡で観察したところ、顔料粒子の平均粒径は０．０２５μｍであった。後述する比較例１の従来の製造方法による塩素化キナクリドンも同様に電子顕微鏡で観察したところ、顔料粒子の平均粒径は０．０３４μｍであり、本発明による塩素化キナクリドンの方が微細であった。また、比較例１の塩素化キナクリドンは全てジクロロキナクリドンであるの対して、本発明による塩素化キナクリドンは、モノクロロキナクリドン、ジクロロキナクリドンおよびトリクロロキナクリドンが１：２：１（モル比）の割合の混合物であるために、結晶性が低下して小さな粒径になったと思われる。
【００７５】
次に、色材としての性能を評価するためにオフセットインキを作製して色調を評価した。顔料に仕上げた塩素化キナクリドン０．５部およびロジン変性フェノール樹脂（荒川化学社製タマノル３４０）０．４５部、溶剤としてＡＦソルベント７号（ＪＸ日鉱日石エネルギー社製）１．０５部から成るオフセットインキワニス２部を、東洋精機製フーバーマーラーを用いて１５０ポンドの荷重を掛けて練肉し、赤色インキを作製した。これとは別に、二酸化チタン（石原産業社製Ｒ−６８０）２部およびオフセットインキワニス（上記ロジン変性フェノール樹脂０．９部とＡＦソルベント７号２．１部からなる混合物）３部を同様に練肉して白インキを作製した。次いで、上記赤色インキと白インキを混合して淡赤色インキを作製し、２枚の透明フィルムに挟み込んで測色試料とした。測色は日本電色社製測色機ＳＥ２０００を用いて、Ｌ値（明度）、Ｈ値（色相）、Ｃ値（鮮明性）を測定した。ただし、赤色インキに対する白インキの混合割合を徐々に増やしていくとＬ値が増大するが、Ｈ値も増大、すなわち黄味になるとともに、Ｃ値が低下するので絶対的な評価は難しい。そこでＬ値が一定値になるように白インキの混合割合を調整して測色し、そのときのＨ値およびＣ値で色調を評価した。なお、着色力は白インキの混合割合の逆数を採用した。
表２は評価結果で、Ｌ値が５５のときの数値である。本発明による塩素化キナクリドンは後述する比較例１に対して、色相は大差なかったが、鮮明性が高く、着色力が優れていた。
【００７６】
【表４】
0005454729.tif 000008
【００７７】
［比較例１］
従来の製造方法による塩素化キナクリドンを溶剤で処理して顔料に仕上げた製造例を示す。
９８％硫酸１５００部にジクロロキナクリドン（ＢＡＳＦ社製シンカシャマゼンタＲＴ）１００部を加えて溶解させ、２０℃で３時間攪拌した後に、水６０００部に攪拌しながら溶解液を注ぎ入れ、７０℃に加熱して、濾過、温水洗浄、１％水酸化ナトリウム水溶液洗浄、温水洗浄、乾燥した。次いで、Ｎ，Ｎ−ジメチルホルムアミド２０００部に加え、１２０〜１４０℃で３時間攪拌して、濾過、水洗浄、乾燥して顔料に仕上げた塩素化キナクリドンを得た。
【００７８】
［実施例１９］
実施例１で得られた塩素化キナクリドンに替えて実施例２で得られた塩素化キナクリドンを用いて、実施例１８と同一の操作を行い、顔料に仕上げた塩素化キナクリドンを得た。
この顔料に仕上げた塩素化キナクリドンを、リガク社製Ｘ線回折測定装置ＭｉｎｉＦｌｅｘIIを用いて、Ｘ線回折測定を行った。主ピークはＣｕＫα線のブラッグ角度が、６．２°、１３．２°、２４．０°、２６．４°であって、米国特許３１６０５１０号公報の表３に記載の固溶体とほぼ一致したピークであった。また、顔料に仕上げる前の実施例２の塩素化キナクリドンをＸ線回折測定すると、その主ピークのブラッグ角度は上記と全く同一であった。この塩素化キナクリドンの塩素置換数は０．８個であって、分析の結果、約３５％の無置換キナクリドンが含まれていたが、α型やγ型の無置換キナクリドンがＸ線回折測定で検出されなかったことから、固溶体を形成していることが確認できた。さらに、溶剤処理前後でＸ線回折のピークに変化が認められなかったことから、安定な結晶を持つ固溶体であることが確認できた。
【００７９】
［実施例２０］
実施例１で得られた塩素化キナクリドンに替えて実施例３で得られた塩素化キナクリドンを用いて、実施例１８と同一の操作を行い、顔料に仕上げた塩素化キナクリドンを得た。
この顔料に仕上げた塩素化キナクリドンの電子顕微鏡観察による粒子の平均粒径は０．１４μｍであった。後述する比較例２は、塩素化されていない無置換キナクリドンを実施例３に準じて硫酸処理した後に実施例１８と同一の操作を行って顔料に仕上げたものであって、電子顕微鏡観察による粒子の平均粒径は０．３６μｍであった。すなわち、本発明による顔料に仕上げた塩素化キナクリドンは塩素置換数が０．２個であって、分析の結果、その大部分が塩素が置換されていない無置換キナクリドンであったが、少量含まれる塩素化キナクリドンの存在によって粒子が効果的に微細化されていることが確認できた。
【００８０】
また、実施例１９と同様にＸ線回折測定を行ったところ、実施例２０および比較例２の両方ともに、γ型の結晶型であった。
次に、実施例１８と同様に、オフセットインキを作製して色調を評価した結果を表３に示す。
本発明による塩素化キナクリドンは後述する比較例２に対して、色相は大差なかったが、鮮明性が高く、着色力が優れていた。すなわち、本発明の製造方法によりキナクリドンを僅かに塩素化することで、塩素化前のキナクリドンの本質的な物性を保ちながら、優れた色調に調製することができた。
【００８１】
【表５】
0005454729.tif 000009
【００８２】
［比較例２］
無置換キナクリドンを硫酸処理後に溶剤で処理して顔料に仕上げた製造例を示す。
９８％硫酸１５０部に無置換キナクリドン（ＢＡＳＦ社製シンカシャレッドＹ）１０部を加えて溶解させ、２０℃で３時間攪拌した後に、水６００部に攪拌しながら溶解液を注ぎ入れ、７０℃に加熱して、濾過、温水洗浄、１％水酸化ナトリウム水溶液洗浄、温水洗浄、乾燥した。
次いで、Ｎ，Ｎ−ジメチルホルムアミド２００部に加え、１２０〜１４０℃で３時間攪拌して、濾過、水洗浄、乾燥して顔料に仕上げた無置換キナクリドンを得た。
【００８３】
［参考例２１］
本発明の塩素化キナクリドンおよびビヒクル成分を含む着色組成物の例としてカラートナーの利用例を示す。
実施例１８で得られた塩素化キナクリドン５０部およびポリエステル樹脂（特開２０１２−１９８４３８号公報の樹脂実施例１に記載のポリエステル樹脂Ａ）５０部を加圧ニーダーを用いて１２０℃で混合し、次いで３本ロールを用いて９５℃で混練して着色樹脂組成物を得た。この着色樹脂組成物１０部、ポリエステル樹脂（特開２０１２−１９８４３８号公報の樹脂実施例１に記載のポリエステル樹脂Ａ）８７．５部、荷電制御剤（３，５−ジ−ｔｅｒｔ−ブチルサリチル酸カルシウム塩）１部および離型剤（エチレンホモポリマー、重量平均分子量８５０、分散度１．０８、融点１０７℃）１．５部をヘンシェルミキサーで混合した後に、二軸混練押出機を用いて１２０℃で溶融混練し、次いで粉砕機で粉砕し、分級して平均粒径が５〜１０μｍの微細なトナー母粒子を得た。さらに、疎水性酸化チタン（チタン工業社製ＳＴＴ−３０Ａ）０．５部を加えて混合して、カラートナーＡを得た。
【００８４】
これとは別に、実施例１８で得られた塩素化キナクリドンに替えて、比較例１で得られた塩素化キナクリドンを使用して同様の操作を行って、カラートナーＢを得た。
これらのカラートナーを熱プレスにより溶融させてガラス板上に均一な薄層を作製し、目視で透明性を評価したところ、カラートナーＡはカラートナーＢよりも透明性が高かった。
また、これらのカラートナー６部およびキャリアとして平均粒径が６０μｍのシリコーンレジンでコーティングされたフェライトキャリア（同和鉄粉社製ＤＦＣ−３５０Ｃ）１００部を混合して現像剤を作製し、キャノン製複写機ＣＬＣ−７３０を用いて、コピー用紙（富士ゼロックス社製カラーアプリケーション用紙  Ｎｃｏｌｏｒ１２７、Ａ４サイズ、１２７ｇ／ｍ2）に画像を印刷して印刷物を作成した。これらの印刷物を、目視で評価したところ、カラートナーＡを用いて作成した印刷物は、カラートナーＢを用いて作成した印刷物よりも、鮮明性が優れ、高濃度であった。
【００８５】
［参考例２２］
本発明の塩素化キナクリドンおよびビヒクル成分を含む着色組成物の例としてインクジェットインキの利用例を示す。
実施例１８で得られた塩素化キナクリドン１９部、ジョンクリル６１Ｊ（ＢＡＳＦ社製、スチレン−アクリル酸共重合物樹脂、重量平均分子量１００００、酸価１９５ｍｇＫＯＨ／ｇ、固形分３１％）１６．４部、非イオン界面活性剤（花王社製エマルゲンＡ−９０、ポリオキシエチレンジスチレン化フェニルエーテル）５部、イオン交換水５９．６部を混合し、ジルコニアビーズ（直径０．５ｍｍφ）を加えてペイントシェーカーで１２時間分散して、濃縮液を作成した。この濃縮液１２．５部、エマポリーＴＹＮ−４０（岐阜セラツク製造所社製、スチレン−アクリル共重合体、固形分４４．８％）２．５部、非イオン界面活性剤（花王社製エマルゲンＡ−９０、ポリオキシエチレンジスチレン化フェニルエーテル）２．０部、イオン交換水６４．９部を混合し、ジエチレングリコールモノブチルエーテルを適宜加えて、粘度が２．５ｃｐｓ（Ｅ型粘度計による２５℃での値）、表面張力４０ｄｙｎｅ／ｃｍに調整後、１．０μｍメンブランフィルターを用いてろ過し、更に０．４５μｍメンブランフィルターを用いてろ過して、インクジェットインキＡを作製した。
【００８６】
これとは別に、実施例１８で得られた塩素化キナクリドンに替えて、比較例１で得られた塩素化キナクリドンを使用した以外は、同様の操作を行い、インクジェットインキＢを得た。これらのインクジェットインキをエプソン社製ＨＧ５１３０のインクカートリッジに充填して、上質紙（日本製紙社製ｎｐｉ上質、坪量６４．０ｇ／ｍ2）およびコート紙（王子製紙社製ＯＫトップコートＮ、坪量１０４．７ｇ／ｍ2）に、６００×６００ｄｐｉの解像度で、カラーチャート画像（X−ｒｉｔｅ社製ＰｒｏｆｉｌｅＭａｋｅｒ用チャート画像TC3.5 CMYK i1_iO」）を印刷し、印刷物を作成した。印字された印刷物を目視で評価したところ、インクジェットインキＡはインクジェットインキＢよりも鮮明性に優れ、高濃度であった。
【００８７】
［参考例２３］
本発明の塩素化キナクリドンおよびビヒクル成分を含む着色組成物の例としてカラーフィルタレジストインキの利用例を示す。
実施例１８で得られた塩素化キナクリドン１０．５部、分散助剤として実施例１５で製造した塩素化キナクリドン１．５部、アクリル樹脂溶液（特開２０１３−１２０３０９号公報の実施例に記載のアクリル樹脂溶液１）２３部、分散剤としてアジスパーＰＢ８２１（味の素ファインテクノ社製）３．６部およびプロピレングリコールモノメチルエーテルアセテート６１．４部を混合し、ジルコニアビーズ（直径０．１ｍｍφ）を加えてピコミル（浅田鉄工社製）で８時間分散して、濃縮液を作製した。
【００８８】
この濃縮液４０部、アクリル樹脂溶液（特開２０１３−１２０３０９号公報の実施例に記載のアクリル樹脂溶液２）２１３．２部、光重合性単量体（東亞合成社製アロニックスＭ４００）２．８部、光重合開始剤（ＢＡＳＦ社製イルガキュアー９０７）２部、増感剤（保土谷化学工業社製ＥＡＢ−Ｆ）０．４部およびエチレングリコールモノメチルエーテルアセテート３９．６部を混合し、１μｍのフィルタで濾過して、カラーフィルタレジストインキＡを作製した。
これとは別に、実施例１８で得られた塩素化キナクリドンに替えて、比較例１で得られた塩素化キナクリドンを使用した以外は、同様の操作を行い、カラーフィルタレジストインキＢを得た。
【００８９】
これらのカラーフィルタレジストインキを、０．７ｍｍ厚のガラス板に膜厚が１．５μｍになるように塗布して、塗板を作製し、乾燥後、３００ｍＪ／ｃｍ2の紫外線を照射した。さらに、２３０℃で１時間加熱することでカラーフィルタを得た。
得られたカラーフィルタの評価は、コントラスト比の数値で判断した。コントラスト比は、２枚の偏光板にカラーフィルタを挟み込み、トプコン社製色彩輝度計ＢＭ−５Ａを用いて輝度を測定し、偏光板が平行のときの輝度を偏光板が直行のときの輝度で除算して算出した。
その結果、カラーフィルタレジストインキＡによるカラーフィルタのコントラスト比は３５００、カラーフィルタレジストインキＢによるカラーフィルタのコントラスト比は１７００であって、カラーフィルタレジストインキＡの方が優れていた。
【要約】
【課題】安全性と生産性に優れたハロゲン化キナクリドンの新規な製造方法を提供すること。また、広い範囲の色調を持ち、微細に分散されたハロゲン化キナクリドンとその着色組成物を提供すること。
【解決手段】ハロゲン化キナクリドンの製造方法であって、ハロゲン化剤として、トリクロロイソシアヌル酸、ジクロロイソシアヌル酸金属塩、トリブロモイソシアヌル酸およびジブロモイソシアヌル酸金属塩からなる群より選ばれる一種以上のＮ−ハロイミド化合物でキナクリドンをハロゲン化することを特徴とするハロゲン化キナクリドンの製造方法と、その製造方法により得られるハロゲン化キナクリドンを用いた着色組成物。
【選択図】なし